КЕРАМИЧЕСКАЯ МАССА СВЕТЛОГО ТОНА ДЛЯ ЛИЦЕВОГО КИРПИЧА
CERAMIC MASS OF LIGHT COLOUR FOR FACING BRICK

Изобретение относится к строительным материалам и может быть использовано при производстве керамических строительных материалов, например, для лицевого кирпича, черепицы, облицовочной керамической плитки из кембрийской глины.
Известна керамическая масса для изготовления лицевого кирпича из красножгущегося глинистого сырья путем смешивания легкоплавкой глины с 15-50 мас.% доломита. (Лундина М.Г. Добавки в шихту при производстве керамических стеновых материалов. Обзорная информация ВНИИЭСМ, М., 1974, с.70-71).
Недостатком указанного состава является высокая температура обжига и высокое значение водопоглощения керамического черепка.
Наиболее близкой к предлагаемому составу является керамическая масса светлого тона для лицевого кирпича (Альперович И.А., Осипов Г.Т., Свитко B.C. Лицевой кирпич светлых тонов на основе кембрийских глин // Строительные материалы, 1995, №11, с.6-8), содержащая кембрийскую глину, отощитель и осветляющую добавку, при следующих соотношениях компонентов, мас.%
глина кембрийская
55
песок кварцевый
20
мел технический дисперсный
25
Недостатком указанного состава является высокая температура обжига и высокое значение водопоглощения керамического черепка.
Задачей предлагаемого изобретения является снижение водопоглощения и температуры обжига керамического черепка.
Поставленная задача достигается тем, что керамическая масса светлого тона для лицевого кирпича, содержащая кембрийскую глину и кварцевый песок, дополнительно содержит тонкодисперсный оксид титана рутильной формы при следующих соотношениях компонентов, мас.%
Глина кембрийская
60-70
Кварцевый песок
25-31
Тонкодисперсный оксид титана рутильной формы
5-9
Изобретение заключается в снижении водопоглощения и температуры обжига керамического кирпича.
Кроме того, применение тонкодисперсного оксида титана рутильной формы позволяет получить лицевую поверхность изделий от светло-желтого до ярко-желтого цвета.
ПРИМЕР КОНКРЕТНОГО ВЫПОЛНЕНИЯ
Изделия изготавливаются по общепринятой технологии производства керамического лицевого кирпича пластическим формованием с обжигом при температуре плюс 980°С.
В качестве глинистого сырья для лицевого керамического кирпича используется легкоплавкая красножгущаяся кембрийская глина любого месторождения, например, месторождения Красный Бор. В качестве осветляющей и окрашивающей добавки используется тонкодисперсный оксид титана рутильной формы (например, титановые белила со 100% проходом через сито с размером ячеек 016 мм).
Образцы кирпича, отформованные вручную в формах размером 160×40×40 мм, сушили при температуре плюс 100°С до влажности 4-6% и обжигали при максимальной температуре плюс 980°С с выдержкой не менее 1 часа.
После обжига определялись следующие показатели образцов: водопоглощение по ГОСТ 7025-91, цвет лицевой поверхности - визуально. Результаты представлены в таблице 1.
Механизм действия тонкодисперсного оксида титана рутильной формы состоит в том, что при обжиге происходит более раннее появление жидкой фазы и интенсифицируется процесс спекания, что приводит к понижению температуры спекания керамического черепка и достигается снижение температуры обжига и водопоглощения образцов.
Анализ результатов, приведенных в таблице 1, свидетельствует о том, что введение в состав керамической массы в качестве осветляющей добавки тонкодисперсного оксида титана рутильной формы способствует снижению водопоглощения и температуры обжига в сравнении со значениями прототипа.
При использовании в качестве осветляющей добавки тонкодисперсного оксида титана рутильной формы наблюдается попутный эффект окрашивания лицевой поверхности в желтый цвет.